(57)【特許請求の範囲】
【請求項１】
支持体上の少なくとも片面に、シリカを主成分とするインク受容層と、該インク受容層の上に水性高分子を主成分とするオーバーコート層を設けたインクジェット記録シートにおいて、前記水性高分子が親水性樹脂と親油性樹脂の混合物であり、その重量比が、（親水性樹脂：親油性樹脂）＝（５０：５０）〜（９０：１０）であり、該親水性樹脂がポリウレタン系樹脂であり、該親油性樹脂がカチオン性ラテックス若しくは両性ラテックス又はアクリル系樹脂あるいは酢酸ビニル系樹脂であり、かつ、上記オーバーコート層の塗工量が０．１〜３．０ｇ／ｍ２である塗布工程によってオーバーコート層が形成されることを特徴とするインクジェット記録シート。
【発明の詳細な説明】
【０００１】
【発明の属する技術分野】
本発明は、インクジェット記録シートに関するものであり、更に詳しくは、インクの吸収性、定着性、耐水性が良好であり、かつ塗工層の表面強度が良好なインクジェット記録シートに関するものである。更には、インクジェット用の水性、低粘性のインクと共に家庭用簡易印刷機の一種であるプリントゴッコ（登録商標）等の油性、高粘性のインクにも親和性のあるインクジェット記録シートを提供するものである。
【０００２】
【従来の技術】
インクジェット記録方式は、騒音が少なく、現像や定着等のプロセスが不要であり、なおかつ容易にフルカラー印刷できることから、各種プリンター等に利用され、近年急速に普及してきている。それゆえ、インクジェット記録媒体の需要も急激な増加傾向にある。
【０００３】
最近では、水性インクを使用したインクジェット方式のプリンターの高性能化に伴なって、被記録用シートに対しても高吸収性、忠実なドットの再現性、耐水性等の特性的な要求がされるようになり、支持体上にインク受容層を設けたコート紙が一般的に使用されるようになってきている。
【０００４】
また、インクジェット記録媒体は、インクジェット記録ばかりでなく、オフセット印刷、家庭用簡易印刷機の一種であるプリントゴッコ（登録商標）等、多方面で汎用的に使用される場合が増えてきており、それに伴った多機能性も要求され始めている。
【０００５】
特開平１０−２９７１４８号公報にインクジェットとプリントゴッコ（登録商標）共用の郵便葉書の発明例が紹介されているが、支持体上にシリカ等からなるインク受容層を設けない普通紙タイプの共用紙であると、インクジェットの印字品質が十分でない。
【０００６】
しかしながら、従来のインクジェット記録媒体においては、インクジェットの印字品質は良好でも、プリントゴッコ（登録商標）等の油性、高粘性のインクに対しては、インク受理が良好とは言えず、またインクセット性が高いためにインクのレベリングが起こりにくく、いわゆる印刷部の白抜けが問題となる。
【０００７】
【発明が解決しようとする課題】
上述のとおり、インクジェット記録媒体においては、インクジェット用インクのような水性、低粘性のインクの吸収性が良好であると共に、プリントゴッコ（登録商標）用インクのような油性、高粘性のインクとも一定の親和性を持つことが要求され始めている。
【０００８】
なおかつ、インクジェット適性として、耐水性、紙面強度が良好で、かつ、印字が高精細で写真調画質が忠実に得られる特性も求められる。
【０００９】
従って、本発明が解決しようとする課題は、上記項目を全て満たすインクジェット記録シートを提供することを目的としたもので、具体的にはインクジェット用の水性、低粘性のインクに対して吸収性が良好であると共に、家庭用簡易印刷機の一種であるプリントゴッコ（登録商標）用インクのような油性、高粘性のインクにも一定の親和性があり、インク受理が良好であり、印刷部の白抜けがなく、インクジェット適性として、耐水性、紙面強度が良好で、しかも、印字が高精細で写真調画質が忠実に得られるインクジェット記録シートを提供することにある。
【００１０】
【課題を解決するための手段および作用】
本発明に係るインクジェット記録シートは、上記課題を解決することを目的としてなされたもので、その構成は、支持体上の少なくとも片面に、シリカを主成分とするインク受容層と、該インク受容層の上に水性高分子を主成分とするオーバーコート層を設けたインクジェット記録シートにおいて、前記水性高分子が親水性樹脂と親油性樹脂の混合物であり、その重量比が、（親水性樹脂：親油性樹脂）＝（５０：５０）〜（９０：１０）であり、該親水性樹脂がポリウレタン系樹脂であり、該親油性樹脂がカチオン性ラテックス若しくは両性ラテックス又はアクリル系樹脂あるいは酢酸ビニル系樹脂であり、かつ、上記オーバーコート層の塗工量が０．１〜３．０ｇ／ｍ２である塗布工程によってオーバーコート層が形成される構成とするものである。
【００１１】
即ち、上記課題を解決することを目的とし鋭意研究の結果、シリカを主成分とするインク受容層上に、所定割合の親水性樹脂と親油性樹脂からなるオーバーコート層を設けることで、良好なインクジェット適性を保ちつつプリントゴッコ（登録商標）用インクのような油性、高粘性のインクとも一定の親和性を持ち、インク受理が良好であり、印刷部の白抜けがないことを見出した。
【００１２】
以下本発明について詳述する。本発明のインクジェット記録シートは以下のようにして得られる。支持体としては一般の上質紙、板紙及びフィルム等が用いられる。
【００１３】
次に前記支持体に受容層を設けるわけであるが、接着成分の量はインクの吸収性を損なわないように、シリカの固形分重量１００部に対し、８０部以下が望ましい。使用するシリカは、印字濃度やインク吸収性が良好で、また塗工層強度が高いものが望ましい。
【００１４】
当該インク受容層には、添加剤として、カチオン性インク定着剤、増粘剤、流動性改良剤、消泡剤、抑泡剤、紫外線吸収剤、酸化防止剤等を製造条件、要求性能に応じて適宜使用することができる。
【００１５】
本発明のインク受容層の塗工液を得るには、シリカ分散時に分散剤等により均一にシリカを分散させた後、各種助剤を添加する。
【００１６】
また、本発明のインク受容層の形成法においては、上記塗工液を例えば、バーコーター、ブレードコーター、エアーナイフコーター、リップコーター等の塗工方式で支持体上に塗布される。塗工後、必要に応じて、表面の平滑化処理のために、マシンカレンダー、スーパーカレンダー、ソフトカレンダー等の処理を行っても良い。
【００１７】
当該インク受容層の好適な厚さは、１０〜５０μｍの範囲であり、より好ましくは１０〜３０μｍである。１０μｍ未満の場合は、インクの吸収ムラによるベタ部の均一性が悪化する。なお、当該インク受容層が５０μｍ以上であっても本発明の目的とする効果が著しく損なわれることはない。
【００１８】
次に、インク受容層上にオーバーコート層を設けるが、当該オーバーコート層の主成分は親水性樹脂と親油性樹脂である。
【００１９】
使用する親水性樹脂はウレタン系樹脂であり、使用する親油性樹脂はカチオン性ラテックス、両性ラテックス、アクリル系樹脂、酢酸ビニル系樹脂であり、好ましくはカチオン性ラテックス又はアクリル系樹脂である。
【００２０】
上記オーバーコート層における親水性樹脂と親油性樹脂の割合は、（親水性樹脂：親油性樹脂）＝（９０：１０）〜（５０：５０）が望ましい。親油性樹脂の割合がこれ以下の場合はプリントゴッコ（登録商標）用インクのような油性、高粘性のインクとも一定の親和性に欠け、インク受理が良好でなく、印刷部の白抜けが生じるという問題があり、これ以上の場合はインクジェット適性の低下を招く。
【００２１】
さらに、当該オーバーコート層には、その他の添加剤として、カチオン性インク定着剤、増粘剤、浸透剤、消泡剤、抑泡剤を製造条件、要求性能に応じて適宜使用することができる。
【００２２】
当該オーバーコート層の好適な塗工量は、０．１〜３．０ｇ／ｍ２の範囲であり、より好ましくは０．５〜１．５ｇ／ｍ２である。０．１ｇ／ｍ２未満の場合は、プリントゴッコ（登録商標）用インクのような油性、高粘性のインクとも一定の親和性に欠け、インク受理が良好でなく、印刷部の白抜けが生じるという問題がある。また、当該オーバーコート層が３．０ｇ／ｍ２以上であるとインクジェットのインク吸収性が悪化する。
【００２３】
本発明によるオーバーコート層は、バーコーター、エアーナイフコーター、リップコーター等の塗工方式で、インク受容層上に塗布される。塗工後、熱風乾燥、赤外乾燥、常温乾燥、凍結乾燥等、乾燥方式を選ぶ必要はない。また、乾燥後必要に応じて、表面の平滑化処理のため、マシンカレンダー、スーパーカレンダー、ソフトカレンダー等の処理を行っても良い。
【００２４】
【発明の実施の形態】
以下に本発明の実施例を挙げて説明する。しかし、本発明は以下の実施例に限定されるものではない。
【００２５】
実施例１
坪量１９０ｇ／ｍ２の原紙を使用し、この原紙の片面にインク受容層塗工液を固形分塗工量で１０．０ｇ／ｍ２となるようにエアーナイフコーターによる塗工を行い、エアードライヤーで熱風乾燥した。次いで、インク受容層塗工面に、オーバーコート層塗工液を固形分塗工量で１．０ｇ／ｍ２となるようにエアーナイフコーターによる塗工を行い、同様にエアードライヤーで熱風乾燥し、インクジェット記録用紙を製造した。
【００２６】
インク受容層の詳細
上記インクジェット記録用紙におけるインク受容層の構成は以下のものである。インク受容層の構成を表す「部」とは、塗工液中のシリカ重量を１００とした場合の各成分の固形分重量である。
塗工液固形分濃度：２０．０ｗｔ％
合成非晶質シリカ（商品名；ミズカシルＰ７８Ｄ、水沢化学社製）    １００部
ポリビニルアルコール（商品名；ＰＶＡ−１１７、クラレ社製）        ３０部
カチオン樹脂（商品名；パスコールＪＫ−１７３、明成化学工業社製）  １０部
【００２７】
オーバーコート層の概略
上記インクジェット記録用紙におけるオーバーコート層の構成は以下のものである。オーバーコート層の構成を表す「部」とは、塗工液中の総固形分重量を１００とした場合の各成分の固形分重量である。
塗工液固形分濃度：２．５ｗｔ％
ポリウレタン系樹脂（商品名；ＩＪ−５０、大日本インキ社製）           ５０部
カチオン性ラテックス（商品名；ボンコートＳＦＣ−５４、大日本インキ社製）
５０部
【００２８】
実施例２
オーバーコート層の構成：
0004193159.tif 000002
その他の条件は実施例１に準ずる。
【００２９】
実施例３
オーバーコート層の構成：
ポリウレタン系樹脂（商品名；ＩＪ−５０、大日本インキ社製）        ５０部
両性ラテックス（商品名；アコスターＣ１７７、三井サイテック社製）  ５０部
その他の条件は実施例１に準ずる。
【００３０】
実施例４
オーバーコート層の構成：
ポリウレタン系樹脂（商品名；ＩＪ−５０、大日本インキ社製）        ９０部
両性ラテックス（商品名；アコスターＣ１７７、三井サイテック社製）  １０部
その他の条件は実施例１に準ずる。
【００３１】
実施例５
オーバーコート層の構成：
0004193159.tif 000003
その他の条件は実施例１に準ずる。
【００３２】
実施例６
オーバーコート層の構成：
0004193159.tif 000004
その他の条件は実施例１に準ずる。
【００３３】
実施例７
オーバーコート層の構成：
ポリウレタン系樹脂（商品名；ＩＪ−５０、大日本インキ社製）        ５０部
アクリル系樹脂（商品名；アクアブリッド１０２、ダイセル化学社製）  ５０部
その他の条件は実施例１に準ずる。
【００３４】
実施例８
オーバーコート層の構成：
ポリウレタン系樹脂（商品名；ＩＪ−５０、大日本インキ社製）        ９０部
アクリル系樹脂（商品名；アクアプリッド１０２、ダイセル化学社製）  １０部
その他の条件は実施例１に準ずる。
【００３５】
実施例９
オーバーコート層の固形分塗工量：  ０．１ｇ／ｍ２
その他の条件は実施例１に準ずる。
【００３６】
実施例１０
オーバーコート層の固形分塗工量：  ０．５ｇ／ｍ２
その他の条件は実施例１に準ずる。
【００３７】
実施例１１
オーバーコート層の固形分塗工量：  １．５ｇ／ｍ２
その他の条件は実施例１に準ずる。
【００３８】
実施例１２
オーバーコート層の固形分塗工量：  ３．０ｇ／ｍ２
その他の条件は実施例１に準ずる。
【００３９】
実施例１３
オーバーコート層の固形分塗工量：  ３．０ｇ／ｍ２
オーバーコート層の構成：
0004193159.tif 000005
その他の条件は実施例１に準ずる。
【００４０】
比較例１
オーバーコート層の構成：
ポリウレタン系樹脂（商品名；ＩＪ−５０、大日本インキ社製）      １００部
その他の条件は実施例１に準ずる。
【００４１】
比較例２
オーバーコート層の構成：
0004193159.tif 000006
その他の条件は実施例１に準ずる。
【００４２】
比較例３
オーバーコート層の構成：
両性ラテックス（商品名；アコスターＣ１７７、三井サイテック社製）１００部
その他の条件は実施例１に準ずる。
【００４３】
比較例４
オーバーコート層の構成：
0004193159.tif 000007
その他の条件は実施例１に準ずる。
【００４４】
比較例５
オーバーコート層の構成：
アクリル系樹脂（商品名；アクアブリッド１０２、ダイセル化学社製）１００部
その他の条件は実施例１に準ずる。
【００４５】
比較例６
オーバーコート層の固形分塗工量：  ４．０ｇ／ｍ２
その他の条件は実施例１に準ずる。
【００４６】
比較例７
オーバーコート層の固形分塗工量：  ４．０ｇ／ｍ２
オーバーコート層の構成：
0004193159.tif 000008
その他の条件は実施例１に準ずる。
【００４７】
比較例８
上記オーバーコート層を持たないものである。
【００４８】
評価１：各インクジェット記録用紙について、キャノン（株）製のインクジェットプリンター（ＢＪＣ−４３０Ｊ）によって、フォトインクを使用し、Ｃ、Ｍ、Ｙ、Ｂｋ、Ｒ、Ｇ、Ｂの各ベタ部印刷、並びに写真画像の印刷を行い、以下の要領で評価を行った。
【００４９】
乾燥性：印字直後の印字面の表面状態を目視観察した。
【００５０】
インク滲み：混色部やベタ部の重なりのインクの滲み具合を目視観察した。
【００５１】
ベタ部均一性：ベタ部の濃度ムラを目視観察した。
【００５２】
評価２：各インクジェット記録用紙について、理想科学工業（株）製のプリントゴッコ（登録商標）（ＰＧ−１１）によって、ＲＩＳＯ  ＨｉＭｅｓｈ  ＩＮＫ（Ｂｌａｃｋ）のインクを使用し、ベタ部印刷、並びにイラスト部の印刷を行い、以下の要領で評価を行った。
【００５３】
ベタ部均一性：ベタ部の濃度ムラを目視観察した。
【００５４】
細線の再現性：イラスト部と文字部の両線部を目視観察した。
（以下余白）
【００５５】
【表１】
0004193159.tif 000009
【００５６】
【発明の効果】
本発明は、水溶性染料及び水系顔料インクと油性インクのいずれにおいても、印字または印刷適性に優れるインクジェット記録用紙を提供することができる。すなわち、インクジェット用の水性、低粘性のインクに対して吸収性が良好であると共に、家庭用簡易印刷機の一種であるプリントゴッコ（登録商標）用インクのような油性、高粘性のインクにも一定の親和性があり、インク受理が良好であり、印刷部の白抜けがなく、インクジェット適性として、耐水性、紙面強度が良好で、しかも、印字が高精細で写真調画質が忠実に得られるインクジェット記録シートを提供することができる。